"A下記式1で表される化合物、該化合物から形成される二量体及びそれらの塩よりなる群から選ばれる少なくとも1種と、C.I.ピグメントグリーン58を含む着色剤、B酸価が85~300mgKOH/gであるバインダー樹脂、並びにC多官能性単量体を含有することを特徴とするカラーフィルタ用着色組成物。[式1中、Zは、ハロゲン原子、置換基を有していてもよい炭素数1~12の炭化水素基、炭素数1~8のアルコキシ基、ヒドロキシ基、カルボキシル基、カルバモイル基、スルホ基、スルファモイル基及びN-置換スルファモイル基よりなる群から選ばれる少なくとも1種の置換基を1個若しくは2個有するフェニル基、又はハロゲン原子、置換基を有していてもよい炭素数1~12の炭化水素基、炭素数1~8のアルコキシ基、ヒドロキシ基、カルボキシル基、カルバモイル基、スルホ基、スルファモイル基及びN-置換スルファモイル基よりなる群から選ばれる少なくとも1種の置換基を1~3個有するナフチル基を表す。R1は、水素原子、直鎖状、分岐状若しくは環状である炭素数1~10の炭化水素基、カルボキシル基又はトリフルオロメチル基を表す。R2は、水素原子、直鎖状、分岐状若しくは環状である炭素数1~10の炭化水素基、シアノ基、カルバモイル基、N-置換カルバモイル基、スルファモイル基、スルホ基又はアミノ基を表す。R3は、水素原子、置換基を有していてもよい炭素数1~10の直鎖状、分岐状若しくは環状の飽和炭化水素基、置換基を有していてもよい炭素数6~30のアリール基、置換基を有していてもよい炭素数7~20のアラルキル基、置換基を有していてもよい炭素数3~20の複素環基、シアノ基、カルバモイル基、N-置換カルバモイル基、置換基を有していてもよい炭素数2~20のアルキルオキシカルボニル基、置換基を有していてもよい炭素数7~30のアリールオキシカルボニル基、置換基を有していてもよい炭素数2~20のアシル基、置換基を有していてもよい炭素数1~30の脂肪族スルホニル基又は置換基を有していてもよい炭素数6~30のアリールスルホニル基を表す。]更にD光重合開始剤を含有する、請求項1に記載のカラーフィルタ用着色組成物。請求項1又は2に記載のカラーフィルタ用着色組成物を用いて形成された緑色画素を備えてなるカラーフィルタ。請求項3に記載のカラーフィルタを具備するカラー液晶表示素子。しかしながら、従来の顔料分散型の着色組成物では、緑色画素の輝度と色純度を高めることに限界がきている。以上のような背景から、従来の顔料分散型の着色組成物を越える、緑色画素の高輝度化と高色純度化を実現し得る、カラーフィルタ用着色組成物の開発が強く求められている。したがって、本発明の課題は、従来の顔料分散型の着色組成物を越える、緑色画素の高輝度化と高色純度化を実現し得る、カラーフィルタ用着色組成物を提供することにある。さらに本発明の課題は、当該着色組成物を用いて形成された緑色画素を備えるカラーフィルタ、及び当該カラーフィルタを具備するカラー液晶表示素子を提供することにある。かかる実情に鑑み、本発明者らは、鋭意研究を行ったところ、C.I.ピグメントグリーン58と特定の黄色染料を用いることで上記課題を解決することができることを見出し、本発明を完成した。即ち、本発明は、A下記式1で表される化合物、該化合物から形成される二量体及びそれらの塩よりなる群から選ばれる少なくとも1種以下、これらを総称して特定黄色染料とも称する。と、C.I.ピグメントグリーン58を含む着色剤、B酸価が85~300mgKOH/gであるバインダー樹脂、並びにC多官能性単量体を含有することを特徴とするカラーフィルタ用着色組成物を提供するものである。[式1中、Zは、ハロゲン原子、置換基を有していてもよい炭素数1~12の炭化水素基、炭素数1~8のアルコキシ基、ヒドロキシ基、カルボキシル基、カルバモイル基、スルホ基、スルファモイル基及びN-置換スルファモイル基よりなる群から選ばれる少なくとも1種の置換基を1個若しくは2個有するフェニル基、又はハロゲン原子、置換基を有していてもよい炭素数1~12の炭化水素基、炭素数1~8のアルコキシ基、ヒドロキシ基、カルボキシル基、カルバモイル基、スルホ基、スルファモイル基及びN-置換スルファモイル基よりなる群から選ばれる少なくとも1種の置換基を1~3個有するナフチル基を表す。R1は、水素原子、直鎖状、分岐状若しくは環状である炭素数1~10の炭化水素基、カルボキシル基又はトリフルオロメチル基を表す。R2は、水素原子、直鎖状、分岐状若しくは環状である炭素数1~10の炭化水素基、シアノ基、カルバモイル基、N-置換カルバモイル基、スルファモイル基、スルホ基又はアミノ基を表す。R3は、水素原子、置換基を有していてもよい炭素数1~10の直鎖状、分岐状若しくは環状の飽和炭化水素基、置換基を有していてもよい炭素数6~30のアリール基、置換基を有していてもよい炭素数7~20のアラルキル基、置換基を有していてもよい炭素数3~20の複素環基、シアノ基、カルバモイル基、N-置換カルバモイル基、置換基を有していてもよい炭素数2~20のアルキルオキシカルボニル基、置換基を有していてもよい炭素数7~30のアリールオキシカルボニル基、置換基を有していてもよい炭素数2~20のアシル基、置換基を有していてもよい炭素数1~30の脂肪族スルホニル基又は置換基を有していてもよい炭素数6~30のアリールスルホニル基を表す。]また、本発明は、上記着色組成物を用いて形成された緑色画素を備えてなるカラーフィルタ、及び該カラーフィルタを具備するカラー液晶表示素子を提供するものである。本発明の着色組成物を用いれば、輝度及び色純度の極めて高い緑色画素を有するカラーフィルタを得ることができる。しがたって、本発明の着色組成物は、カラー液晶表示素子用カラーフィルタ、固体撮像素子の色分解用カラーフィルタ、有機EL表示素子用カラーフィルタを始めとする各種のカラーフィルタの作製に極めて好適に使用することができる。以下、本発明について詳細に説明する。カラーフィルタ用着色組成物以下、本発明のカラーフィルタ用着色組成物以下、単に着色組成物と称する。の構成成分について説明する。-A着色剤-本発明の着色組成物は、A着色剤として、C.I.ピグメントグリーン58と、特定黄色染料、即ち上記式1で表される化合物、該化合物から形成される二量体及びそれらの塩よりなる群から選ばれる少なくとも1種とを含有することを特徴とする。C.I.ピグメントグリーン58は、臭素化塩素化亜鉛フタロシアニンである。式1中、Zにおける炭素数1~12の炭化水素基は、直鎖状、分枝鎖状又は環状のいずれでもよいが、飽和炭化水素基であることが好ましい。炭化水素基の炭素数には置換基の炭素数を全て含み、その数は、通常、1~12、好ましくは2~11である。かかる炭化水素基としては、例えば、n-オクチル基、メチルヘキシル基1,5-ジメチルヘキシル基など、エチルヘキシル基2-エチルヘキシル基など、シクロオクチル基、メチルシクロヘキシル基2、2-ジメチルシクロヘキシル基など及びシクロヘキシルアルキル基などが挙げられる。炭化水素基に含まれる水素原子は、炭素数1~8のアルコキシ基又はカルボキシル基で置換されていてもよい。置換基を有する炭化水素基としては、アルコキシプロピル基3-2’-エチルヘキシルオキシプロピル基など及び8-カルボキシオクチル基などが挙げられる。Zにおける炭素数1~8のアルコキシ基としては、例えば、メトキシ基、エトキシ基、イソプロポキシ基、n-プロポキシ基、n-ブトキシ基、イソブトキシ基、sec-ブトキシ基及びtert-ブトキシ基などが挙げられる。Zにおけるハロゲン原子としては、フッ素原子、臭素原子、塩素原子及びヨウ素原子が挙げられる。ZにおけるN-置換スルファモイル基は、-SO2NR4R5で表される。R4及びR5は、それぞれ独立に、水素原子、置換基を有していてもよい炭素数1~16の飽和炭化水素基、置換基を有していてもよい炭素数6~20のアリール基、置換基を有していてもよい炭素数7~20のアラルキル基又は置換基を有していてもよい炭素数2~15のアシル基を表すただし、R4及びR5が、同時に水素原子であることはない。R4及びR5における、炭素数1~16の飽和炭化水素基としては、直鎖状、分枝鎖状又は環状のいずれでもよい。飽和炭化水素基の炭素数には置換基の炭素数は含まれず、その数は、通常、1~16、好ましくは6~10である。飽和炭化水素基としては、例えばメチル基、エチル基、n-プロピル基、イソプロピル基、n-ブチル基、イソブチル基、sec-ブチル基、tert-ブチル基、メチルブチル基1,1,3,3-テトラメチルブチル基など、メチルヘキシル基1,5-ジメチルヘキシル基など、エチルヘキシル基2-エチルヘキシル基など、シクロペンチル基、シクロヘキシル基、メチルシクロヘキシル基2-メチルシクロヘキシル基など及びシクロヘキシルアルキル基などが挙げられる。飽和炭化水素基に含まれる水素原子は、炭素数1~8のアルコキシ基又はカルボキシル基で置換されていてもよい。置換基を有する飽和炭化水素基としては、プロポキシプロピル基3-イソプロポキシプロピル基など、2-カルボキシエチル基、3-カルボキシプロピル基及び4-カルボキシブチル基などが挙げられる。R4及びR5における、炭素数6~20のアリール基は、脂肪族炭化水素基又はヒドロキシ基などの置換基を有していてもよい。アリール基の炭素数は、置換基の炭素数を全て含み、その数は、通常、6~20、好ましくは6~10である。アリール基としては、フェニル基などが挙げられ、また置換アリール基としては、カルボキシフェニル基2-カルボキシフェニル基、2,4-ジカルボキシフェニル基など、ヒドロキシフェニル基4-ヒドロキシフェニル基など、トリフルオロメチルフェニル基4-トリフルオロメチルフェニル基など及びメトキシフェニル基4-メトキシフェニル基などが挙げられる。R4及びR5における炭素数7~20のアラルキル基のアルキル部分は、直鎖状又は分岐状のいずれでもよい。アラルキル基の炭素数は、通常、7~20、好ましくは7~10である。アラルキルとしては、ベンジル基、フェニルエチル基2-フェニルエチル基、2-4-ヒドロキシフェニルエチル基など、フェニルエチレン基2-フェニルエチレン基など、フェニルプロピル基1-メチル-3-フェニルプロピル基など及びフェニルブチル基3-アミノ-1-フェニルブチル基などなどのフェニルアルキル基が挙げられる。R4及びR5における炭素数2~15のアシル基は、非置換であってもよく、脂肪族炭化水素基、アルコキシ基又はカルボキシル基などの置換基を有していてもよい。アシル基の炭素数は、置換基の炭素数を全て含み、その数は、通常、2~15、好ましくは6~10である。アシル基としては、例えばアセチル基、ベンゾイル基、メトキシベンゾイル基p-メトキシベンゾイル基など、カルボキシアセチル基、2-カルボキシプロピオニル基、3-カルボキシプロピオニル基、2-カルボキシブチリル基、3-カルボキシブチリル基及び4-カルボキシブチリル基などが挙げられる。式1のZとしては置換フェニル基が好ましく、その置換基は上記のうちのいずれかを選択できるが、溶剤への溶解性が高いという点から、スルホ基、N-置換スルファモイル基が好ましい。なお、置換基の位置及び数は任意であり、置換基を2以上有する場合、当該置換基は同一でも異なっていてもよい。R1は水素原子、直鎖状、分岐状又は環状である炭素数1~10の炭化水素基、カルボキシル基あるいはトリフルオロメチル基を表す。中でも、直鎖状、分岐状又は環状である炭素数1~10の炭化水素基が好ましい。R1における炭素数1~10の炭化水素基の炭素数には、置換基の炭素数は含まれない。その炭素数は、好ましくは2~8、より好ましくは2~4である。炭化水素基としては、飽和炭化水素基であることが好ましく、メチル基、エチル基、n-プロピル基、イソプロピル基、n-ブチル基、イソブチル基、sec-ブチル基、tert-ブチル基、シクロペンチル基及びシクロヘキシル基などが挙げられる。R2は、水素原子、直鎖状、分岐状又は環状である炭素数1~10の炭化水素基、シアノ基、カルバモイル基、N-置換カルバモイル基、スルファモイル基、スルホ基あるいはアミノ基を表す。中でも、炭素数1~10の炭化水素基、シアノ基、カルバモイル基またはアミノ基が好ましく、より好ましくはシアノ基である。R2におけるN-置換カルバモイル基としては、-CONR6R7が挙げられる。R6及びR7は、それぞれ独立に、水素原子、置換基を有していてもよい炭素数1~10の飽和炭化水素基、置換基を有していてもよい炭素数6~20のアリール基、置換基を有していてもよい炭素数7~20のアラルキル基又は置換基を有していてもよい炭素数2~10のアシル基を表す。R6及びR7の飽和炭化水素基、アリール基、アラルキル基及びアシル基の説明及び具体例は、前述のR4及びR5と同じである。ただし、アシル基はハロゲン原子を有していてもよい。ハロゲン原子を有しているアシル基としては、例えば、ブロモベンゾイル基p-ブロモベンゾイル基などなどが挙げられる。R2における直鎖状、分岐状又は環状である炭素数1~10の炭化水素基としては、前述のR1における炭化水素基と同じ基が挙げられる。R2におけるアミノ基としては、脂肪族アミノ基、アリールアミノ基、アシルアミノ基、カルバモイルアミノ基、スルファモイルアミノ基、脂肪族オキシカルボニルアミノ基、アリールオキシカルボニルアミノ基、脂肪族スルホニルアミノ基、あるいは、アリールスルホニルアミノ基などが挙げられ、それぞれさらに置換基を有していてもよい。R3は、水素原子、置換基を有していてもよい炭素数1~10の直鎖状、分岐状又は環状の飽和炭化水素基、置換基を有していてもよい炭素数6~30のアリール基、置換基を有していてもよい炭素数7~20のアラルキル基、置換基を有していてもよい炭素数3~20の複素環基、シアノ基、カルバモイル基、N-置換カルバモイル基、置換基を有していてもよい炭素数2~20のアルキルオキシカルボニル基、置換基を有していてもよい炭素数7~30のアリールオキシカルボニル基、置換基を有していてもよい炭素数2~20のアシル基、置換基を有していてもよい炭素数1~30の脂肪族スルホニル基又は置換基を有していてもよい炭素数6~30のアリールスルホニル基を表す。R3における飽和炭化水素基としては、前述のR1における炭化水素基と同じ基が挙げられる。R3におけるアリール基の炭素数は置換基の炭素数を含み、その数は、通常、6~30であり、好ましくは6~20であり、より好ましくは6~16である。アリール基の具体例としては、フェニル基などが挙げられ、また置換アリール基としては、4-ニトロフェニル基、2-ニトロフェニル基、2-クロロフェニル基、2,4-ジクロロフェニル基、2,4-ジメチルフェニル基、2-メチルフェニル基、4-メトキシフェニル基、2-メトキシフェニル基及び2-メトキシカルボニル-4-ニトロフェニル基などが挙げられる。R3におけるアラルキル基としては、直鎖状又は分岐状のいずれでもよく、アラルキル基の炭素数は置換基の炭素数が含まれず、その数は、好ましくは7~10である。アラルキルの具体例としては、ベンジル基、フェニルプロピル基及びフェニルブチル基などのフェニルアルキル基が挙げられ、また置換アラルキル基の具体例としては、1-メチル-3-フェニルプロピル基、3-アミノ-1-フェニルブチル基などが挙げられる。R3における炭素数3~20の複素環基としては、飽和であっても不飽和であってもよい。複素環基の炭素数は置換基の炭素数を含み、その数としては、3~20が好ましく、より好ましくは5~15である。複素環基の具体的な例としては、ピラゾール基、1,2,4-トリアゾール基、イソチアゾール基、ベンゾイソチアゾール基、チアゾール基、ベンゾチアゾール基、オキサゾール基及び1,2,4-チアジアゾール基などが挙げられる。また、複素環基はさらに置換基を有していてもよい。R3におけるN-置換カルバモイル基としては、R2について上述したN-置換カルバモイル基と同じである。R3におけるアルキルオキシカルボニル基としては、非置換でも置換基を有していてもよく、環状であってもよい。アルキルオキシカルボニル基の炭素数としては、通常、2~20であり、好ましくは2~16であり、さらに好ましくは2~10である。アルキルオキシカルボニル基としては、メトキシカルボニル基、エトキシカルボニル基及びブトキシカルボニル基などが挙げられる。R3におけるアリールオキシカルボニル基としては、非置換でも置換基を有していてもよい。アリールオキシカルボニル基の炭素数は置換基の炭素数を含み、その数としては、通常、7~30であり、好ましくは7~20であり、さらに好ましくは7~16である。アリールオキシカルボニル基としては、フェノキシカルボニル基及び4-メチルフェノキシカルボニル基などが挙げられる。R3におけるアシル基としては、脂肪族カルボニル基であってもアリールカルボニル基であってもよく、飽和又は不飽和のいずれでもよく、環状であってもよく、更に置換基を有していてもよい。アシル基の炭素数は置換基の炭素数を全て含み、その数は、通常、2~20であり、好ましくは2~15であり、さらに好ましくは2~10である。アシル基としては、アセチル基、プロピオニル基、ブチリル基、イソブチリル基、バレリル基、イソバレリル基、ピバロイル基、ベンゾイル基などが挙げられる。R3における脂肪族スルホニル基は、飽和であっても不飽和であってもよく、環状であってもよい。脂肪族スルホニル基の炭素数は置換基の炭素数を含み、その数としては、通常、1~30であり、好ましくは1~20であり、さらに好ましくは1~16である。脂肪族スルホニル基としては、メタンスルホニル基、ブタンスルホニル基、メトキシメタンスルホニル基、メトキシエタンスルホニル基及びエトキシエタンスルホニル基などが挙げられる。R3におけるアリールスルホニル基としては、置換基を有していてもよく、アリールスルホニル基の炭素数は置換基の炭素数を含み、その数としては、通常、6~30であり、好ましくは6~20であり、さらに好ましくは6~18である。アリールスルホニル基としては、ベンゼンスルホニル及びトルエンスルホニル基などが挙げられる。R3としては、溶剤への溶解性が高いという点から直鎖状または分岐状の非置換の炭素数2~10の飽和炭水素基が好ましく、特に好ましくは炭素数2~8である。R2~R7における飽和炭化水素基等が有する置換基としては、ヒドロキシ基、アルキル基、アリール基、アラルキル基、アルコキシ基、アルキルチオ基、スルホ基、カルボキシル基およびアシル基等が挙げられ、これらの置換基は、さらに置換基を有していても良い。本発明における式1で表わされる好適な化合物の具体例を下記の表1~6に示すが、本発明の化合物はこれらに限定されるものではない。上記した式1で表される化合物のうち、特に好ましい化合物としては式1-1~1-13で表される化合物が挙げられる。式1で表される化合物から形成される二量体及びそれらの塩は、式1で表される化合物2つが任意の位置で結合して二量体を形成していてもよい。二量体としては、式1-aで表される化合物及び式1-bで表される化合物が挙げられる。式1-a及び式1-b中、R1、R3及びZは、上記と同じ意味を表す。R’1はR1と、R’3はR3と、Z’はZと、それぞれ同じ意味を表す。R’’3及びXは、それぞれ独立に、炭素数1~12のアルキレン基または-R8-O-R8m-を表す。R8はそれぞれ独立に炭素数1~12のアルキレン基、mは1~8の数を表す。Z1及びZ2は、それぞれ独立に、置換基を有していてもよい2価の炭素数6~14の芳香族炭化水素基を表す。2価の炭素数6~14の芳香族炭化水素基としては、フェニレン基及びナフチレン基等が挙げられ、フェニレン基が好ましい。2価の炭素数6~14芳香族炭化水素基の置換基としては、ハロゲン原子、炭素数1~8のアルキル基、炭素数1~8のアルコキシ基、ニトロ基、スルホ基、スルファモイル基及びN-置換スルファモイル基などが挙げられる。ハロゲン原子としては、フッ素原子、塩素原子、臭素原子及びヨウ素原子等が挙げられ、フッ素原子、塩素原子又は臭素原子が好ましい。炭素数1~8のアルキル基としては、メチル基、エチル基、プロピル基、イソプロピル基、ブチル基、イソブチル基、sec-ブチル基、tert-ブチル基、ペンチル基及びヘキシル基等が挙げられ、炭素数1~4のアルキル基が好ましく、炭素数1~2のアルキル基がより好ましく、メチル基が特に好ましい。炭素数1~8のアルコキシ基としては、メトキシ基、エトキシ基、プロポキシ基、イソプロポキシ基、ブトキシ基、イソブトキシ基、sec-ブトキシ基、tert-ブトキシ基、ペンチルオキシ基及びヘキシルオキシ基等が挙げられ、炭素数1~4のアルコキシ基が好ましく、炭素数1~2のアルコキシ基がより好ましく、メトキシ基が特に好ましい。N-置換スルファモイル基として、-SO2NHR4R5基が好ましい。R4、R5は、上記と同じ意味を表す。R’’3、R8及びXの炭素数1~12のアルキレン基には、例えば、メチレン基、エチレン基、n-プロピレン基、イソプロピレン基、n-ブチレン基、イソブチレン基、sec-ブチレン基、tert-ブチレン基、メチルブチレン基1,1,3,3-テトラメチルブチレン基など、メチルヘキシレン基1-メチルヘキシレン基、1,5-ジメチルヘキシレン基など及びエチルヘキシレン基2-エチルヘキシレン基などなどが例示できる。好ましくは炭素数1~4のアルキレン基である。Xの-R8-O-R8m-として好ましくはR8はアルキレン基、mは1~4であり、より好ましくはR8はエチレン基で、mは2である。具体的には式1-14~式1-17で表される化合物などが挙げられる。式1で表される化合物及び該化合物から形成される二量体の塩としては、アンモニウム塩、エタノールアミン塩、アルキルアミン塩などの有機アミン塩、リチウム塩、ナトリウム塩、カリウム塩などのアルカリ金属塩などが挙げられる。特定黄色染料の製造方法は、特に制限されるものではなく、従来公知の方法を適宜利用することができる。例えば、染料分野で良く知られているように、ジアゾニウム塩とピリドン類とをカップリングすることにより製造できる。本発明の着色組成物は、着色剤として、C.I.ピグメントグリーン58及び特定黄色染料と共に、更に他の着色剤を含有することができる。他の着色剤としては、特に限定されるものではなく、顔料、染料及び天然色素の何れをも使用することができるが、輝度及び色純度の高い緑色画素を得る点から、有機顔料、有機染料が好ましい。上記有機顔料としては、カラーインデックスC.I.;TheSocietyofDyersandColourists社発行においてピグメントに分類されている化合物、即ち下記のようなカラーインデックスC.I.名が付されているものを挙げることができる。C.I.ピグメントイエロー12、C.I.ピグメントイエロー13、C.I.ピグメントイエロー14、C.I.ピグメントイエロー17、C.I.ピグメントイエロー20、C.I.ピグメントイエロー24、C.I.ピグメントイエロー31、C.I.ピグメントイエロー55、C.I.ピグメントイエロー83、C.I.ピグメントイエロー93、C.I.ピグメントイエロー109、C.I.ピグメントイエロー110、C.I.ピグメントイエロー138、C.I.ピグメントイエロー139、C.I.ピグメントイエロー150、C.I.ピグメントイエロー153、C.I.ピグメントイエロー154、C.I.ピグメントイエロー155、C.I.ピグメントイエロー166、C.I.ピグメントイエロー168、C.I.ピグメントイエロー180、C.I.ピグメントイエロー211;C.I.ピグメントグリーン7、C.I.ピグメントグリーン36。また、有機染料としては、例えば、下記のようなカラーインデックスC.I.名が付されているものを挙げることができる。C.I.アシッドイエロー11、C.I.ダイレクトイエロー12、C.I.ダイレクトグリーン28、C.I.ダイレクトグリーン59、C.I.リアクティブイエロー2、C.I.モルダントイエロー5等のアゾ系染料;C.I.アシッドグリーン25等のアントラキノン系染料;C.I.ソルベントイエロー33、C.I.アシッドイエロー3、C.I.ディスパースイエロー64等のキノリン系染料;C.I.アシッドイエロー1、C.I.アシッドオレンジ3、C.I.ディスパースイエロー42等のニトロ系染料。本発明において、他の着色剤は、単独で又は2種以上を混合して使用することができる。本発明においては、C.I.ピグメントグリーン58及び必要に応じて用いる他の顔料は、いわゆるソルトミリングにより、一次粒子を微細化して使用することが好ましい。ソルトミリングの方法としては、例えば、特開平08-179111号公報に開示されている方法を採用することができる。本発明において、C.I.ピグメントグリーン58の含有割合は、全着色剤中に好ましくは1~90質量、特に好ましくは5~70質量であり、特定黄色染料の含有割合は、全着色剤中に好ましくは10~99質量、特に好ましくは30~95質量である。A着色剤の含有割合は、輝度及び色純度に優れる画素を形成する点から、着色組成物の固形分中に通常5~70質量、好ましくは5~60質量である。ここで固形分とは、後述する溶媒以外の成分である。本発明において、C.I.ピグメントグリーン58及び必要に応じて用いる他の顔料は、所望により、分散剤及び/又は分散助剤と共に着色組成物中に分散させることにより使用することができる。上記分散剤としては、例えば、カチオン系、アニオン系、ノニオン系の適宜の分散剤を挙げることができる。また、上記分散助剤としては、例えば、顔料誘導体を挙げることができる。なお、分散剤及び分散助剤の含有量は、本発明の目的を阻害しない範囲内で適宜決定することが可能である。-Bバインダー樹脂-本発明におけるBバインダー樹脂としては、酸価が85~300mgKOH/gである限り特に限定されるものではない。酸価が85mgKOH/g未満であると、特定黄色染料の熱安定性が低下し、一方300mgKOH/gを超えると、アルカリ現像時に特定黄色染料が溶出し易くなる。本発明において、酸価を発現する酸性官能基としては、例えば、カルボキシル基、フェノール性水酸基、イミド酸基-CO-NH-CO-、スルホ基、スルフィノ基、スルフェノ基等を挙げることができ、中でも、後述する溶媒への溶解性の点から、カルボキシル基が好ましい。カルボキシル基を有する重合体としては、例えば、特開平5-19467号公報、特開平6-230212号公報、特開平7-140654号公報、特開平7-207211号公報、特開平8-259876号公報、特開平09-325494号公報、特開平10-31308号公報、特開平10-300922号公報、特開平11-140144号公報、特開平11-174224号公報、特開平11-231523号公報、特開平11-258415号公報、特開2000-56118号公報、特開2002-296778号公報、特開2004-101728号公報、特開2008-181095号公報等に開示されている重合体を挙げることができる。本発明において、Bバインダー樹脂の酸価の下限値は、特定黄色染料の熱安定性を高めることができる点から、100mgKOH/g以上であることがより好ましい。一方、Bバインダー樹脂の酸価の上限値は、アルカリ現像時の特定黄色染料の溶出をより抑制することができる点から、270mgKOH/g以下であることがより好ましい。ここで、酸価とは、樹脂1gを中和するのに必要なKOHのmg数であり、具体的には、後掲の実施例に記載の方法により測定されるものをいう。また、本発明において、バインダー樹脂の酸価は、バインダー樹脂全体としての酸価を意味する。即ち、酸価の異なる複数種のバインダー樹脂を使用する場合であっても、それらが混合された状態で測定された酸価を意味する。本発明におけるBバインダー樹脂は、GPC溶出溶媒:テトラヒドロフランで測定したポリスチレン換算の重量平均分子量以下、Mwというが、通常、1,000~100,000、好ましくは3,000~50,000である。Mwが小さすぎると、得られる被膜の残膜率等が低下したり、パターン形状、耐熱性等が損なわれたり、また電気特性が悪化するおそれがあり、一方大きすぎると、解像度が低下したり、パターン形状が損なわれたりするおそれがある。また、本発明におけるBバインダー樹脂のMwと、GPC溶出溶媒:テトラヒドロフランで測定したポリスチレン換算の数平均分子量以下、Mnというとの比Mw/Mnは、好ましくは1.0~5.0、より好ましくは1.0~3.0である。本発明において、Bバインダー樹脂は、単独で又は2種以上を混合して使用することができる。本発明において、Bバインダー樹脂の含有量は、A着色剤100質量部に対して、通常、10~1,000質量部、好ましくは20~500質量部である。-C多官能性単量体-本発明におけるC多官能性単量体は、2個以上の重合性不飽和結合を有する単量体であり、2個以上のメタアクリロイル基を有する多官能メタアクリレートであることが好ましい。このような化合物としては、例えば、脂肪族ポリヒドロキシ化合物とメタアクリル酸を反応させて得られる多官能メタアクリレート、カプロラクトン変性された多官能メタアクリレート、アルキレンオキサイド変性された多官能メタアクリレート、水酸基を有するメタアクリレートと多官能イソシアネートを反応させて得られる多官能ウレタンメタアクリレート、水酸基を有するメタアクリレートと酸無水物を反応させて得られるカルボキシル基を有する多官能メタアクリレート等を挙げることができる。ここで、上記脂肪族ポリヒドロキシ化合物としては、例えば、エチレングリコール、プロピレングリコール、ポリエチレングリコール、ポリプロピレングリコールの如き2価の脂肪族ポリヒドロキシ化合物、グリセリン、トリメチロールプロパン、ペンタエリスリトール、ジペンタエリスリトールの如き3価以上の脂肪族ポリヒドロキシ化合物を挙げることができる。上記水酸基を有するメタアクリレートとしては、例えば、2-ヒドロキシエチルメタアクリレート、トリメチロールプロパンジメタアクリレート、ペンタエリスリトールトリメタアクリレート、ジペンタエリスリトールペンタメタアクリレート、グリセロールジメタクリレート等を挙げることができる。上記多官能イソシアネートとしては、例えば、トリレンジイソシアネート、ヘキサメチレンジイソシアネート、ジフェニルメチレンジイソシアネート、イソホロンジイソシアネート等を挙げることができる。酸無水物としては、例えば、無水こはく酸、無水マレイン酸、無水グルタル酸、無水イタコン酸、無水フタル酸、ヘキサヒドロ無水フタル酸の如き二塩基酸の無水物、無水ピロメリット酸、ビフェニルテトラカルボン酸二無水物、ベンゾフェノンテトラカルボン酸二無水物の如き四塩基酸二無水物を挙げることができる。また、上記カプロラクトン変性された多官能メタアクリレートとしては、例えば、特開11-44955号公報の段落0015~0018に記載されている化合物を挙げることができる。上記アルキレンオキサイド変性された多官能メタアクリレートとしては、ビスフェノールAのエチレンオキサイド及び/又はプロピレンオキサイド変性ジメタアクリレート、イソシアヌル酸のエチレンオキサイド及び/又はプロピレンオキサイド変性トリメタアクリレート、トリメチロールプロパンのエチレンオキサイド及び/又はプロピレンオキサイド変性トリメタアクリレート、ペンタエリスリトールのエチレンオキサイド及び/又はプロピレンオキサイド変性トリメタアクリレート、ペンタエリスリトールのエチレンオキサイド及び/又はプロピレンオキサイド変性テトラメタアクリレート、ジペンタエリスリトールのエチレンオキサイド及び/又はプロピレンオキサイド変性ペンタメタアクリレート、ジペンタエリスリトールのエチレンオキサイド及び/又はプロピレンオキサイド変性ヘキサメタアクリレート等を挙げることができる。本発明において、C多官能性単量体は、単独で又はまたは2種以上を混合して使用することができる。本発明におけるC多官能性単量体の含有量は、Bバインダー樹脂100質量部に対して、通常、5~500質量部、好ましくは20~300質量部である。-D光重合開始剤-本発明の着色組成物には、光重合開始剤を含有せしめることにより、着色組成物に感放射線性を付与することもできる。ここでいう放射線は、可視光線、紫外線、遠紫外線、電子線、X線等を含むものを意味する。本発明に用いるD光重合開始剤は、可視光線、紫外線、遠紫外線、電子線、X線等の放射線の露光により、上記C多官能性単量体の重合を開始しうる活性種を発生する化合物である。このような光重合開始剤としては、特に限定されるものではなく、例えば、公知の光ラジカル発生剤を使用することができる。例えば、チオキサントン系化合物、アセトフェノン系化合物、ビイミダゾール系化合物、トリアジン系化合物、O-アシルオキシム系化合物、オニウム塩系化合物、ベンゾイン系化合物、ベンゾフェノン系化合物、α-ジケトン系化合物、多核キノン系化合物、ジアゾ系化合物、イミドスルホナート系化合物等を挙げることができる。光重合開始剤としては、チオキサントン系化合物、アセトフェノン系化合物、ビイミダゾール系化合物、トリアジン系化合物、O-アシルオキシム系化合物の群から選ばれる少なくとも1種が好ましい。本発明における好ましい光重合開始剤のうち、チオキサントン系化合物の具体例としては、チオキサントン、2-クロロチオキサントン、2-メチルチオキサントン、2-イソプロピルチオキサントン、4-イソプロピルチオキサントン、2,4-ジクロロチオキサントン、2,4-ジメチルチオキサントン、2,4-ジエチルチオキサントン、2,4-ジイソプロピルチオキサントン等を挙げることができる。また、上記アセトフェノン系化合物の具体例としては、2-メチル-1-4-メチルチオフェニル-2-モルフォリノプロパン-1-オン、2-ベンジル-2-ジメチルアミノ-1-4-モルフォリノフェニルブタン-1-オン、2-4-メチルベンジル-2-ジメチルアミノ-1-4-モルフォリノフェニルブタン-1-オン等を挙げることができる。また、上記ビイミダゾール系化合物の具体例としては、2,2’-ビス2-クロロフェニル-4,4’,5,5’-テトラフェニル-1,2’-ビイミダゾール、2,2’-ビス2,4-ジクロロフェニル-4,4’,5,5’-テトラフェニル-1,2’-ビイミダゾール、2,2’-ビス2,4,6-トリクロロフェニル-4,4’,5,5’-テトラフェニル-1,2’-ビイミダゾール等を挙げることができる。なお、光重合開始剤としてビイミダゾール系化合物を用いる場合、水素供与体を併用することが、感度を改良することができる点で好ましい。ここでいう水素供与体とは、露光によりビイミダゾール系化合物から発生したラジカルに対して、水素原子を供与することができる化合物を意味する。水素供与体としては、例えば、2-メルカプトベンゾチアゾール、2-メルカプトベンゾオキサゾール等のメルカプタン系水素供与体、4,4’-ビスジメチルアミノベンゾフェノン、4,4’-ビスジエチルアミノベンゾフェノン等のアミン系水素供与体を挙げることができる。本発明において、水素供与体は、単独で又は2種以上を混合して使用することができるが、1種以上のメルカプタン系水素供与体と1種以上のアミン系水素供与体とを組み合わせて使用することが、さらに感度を改良することができる点で好ましい。また、上記トリアジン系化合物の具体例としては、2,4,6-トリストリクロロメチル-s-トリアジン、2-メチル-4,6-ビストリクロロメチル-s-トリアジン、2-2-5-メチルフラン-2-イルエテニル-4,6-ビストリクロロメチル-s-トリアジン、2-2-フラン-2-イルエテニル-4,6-ビストリクロロメチル-s-トリアジン、2-2-4-ジエチルアミノ-2-メチルフェニルエテニル-4,6-ビストリクロロメチル-s-トリアジン、2-2-3,4-ジメトキシフェニルエテニル-4,6-ビストリクロロメチル-s-トリアジン、2-4-メトキシフェニル-4,6-ビストリクロロメチル-s-トリアジン、2-4-エトキシスチリル-4,6-ビストリクロロメチル-s-トリアジン、2-4-n-ブトキシフェニル-4,6-ビストリクロロメチル-s-トリアジン等のハロメチル基を有するトリアジン系化合物を挙げることができる。また、O-アシルオキシム系化合物の具体例としては、1,2-オクタンジオン,1-4-フェニルチオフェニル-,2-O-ベンゾイルオキシム、エタノン,1-[9-エチル-6-2-メチルベンゾイル-9H-カルバゾール-3-イル]-,1-O-アセチルオキシム、エタノン,1-9-エチル-6-2-メチル-4-テトラヒドロフラニルメトキシベンゾイル-9H-カルバゾール-3-イル-,1-O-アセチルオキシム、エタノン,1-9-エチル-6-{2-メチル-4-2,2-ジメチル-1,3-ジオキソラニルメトキシベンゾイル}-9H-カルバゾール-3-イル-,1-O-アセチルオキシム等を挙げることができる。本発明において、アセトフェノン系化合物等のビイミダゾール系化合物以外の光重合開始剤を用いる場合には、増感剤を併用することもできる。このような増感剤としては、例えば、4,4’-ビスジメチルアミノベンゾフェノン、4,4’-ビスジエチルアミノベンゾフェノン、4-ジエチルアミノアセトフェノン、4-ジメチルアミノプロピオフェノン、4-ジメチルアミノ安息香酸エチル、4-ジメチルアミノ安息香酸2-エチルヘキシル、2,5-ビス4-ジエチルアミノベンザルシクロヘキサノン、7-ジエチルアミノ-3-4-ジエチルアミノベンゾイルクマリン、4-ジエチルアミノカルコン等を挙げることができる。本発明において、D光重合開始剤は、単独で又は2種以上を混合して使用することができる。本発明において、D光重合開始剤の含有量は、C多官能性単量体100質量部に対して、0.01~120質量部が好ましく、特に1~100質量部が好ましい。この場合、光重合開始剤の含有量が少なすぎると、露光による硬化が不十分となるおそれがあり、一方多すぎると、形成された着色層が現像時に基板から脱落しやすくなる傾向がある。-添加剤-本発明の着色組成物は、必要に応じて、種々の添加剤を含有することもできる。添加剤としては、例えば、ガラス、アルミナ等の充填剤;ポリビニルアルコール、ポリフロオロアルキルアクリレート類等の高分子化合物;フッ素系界面活性剤、シリコン系界面活性剤等の界面活性剤;ビニルトリメトキシシラン、ビニルトリエトキシシラン、ビニルトリス2-メトキシエトキシシラン、N-2-アミノエチル-3-アミノプロピルメチルジメトキシシラン、N-2-アミノエチル-3-アミノプロピルトリメトキシシラン、3-アミノプロピルトリエトキシシラン、3-グリシドキシプロピルトリメトキシシラン、3-グリシドキシプロピルメチルジメトキシシラン、2-3,4-エポキシシクロヘキシルエチルトリメトキシシラン、3-クロロプロピルメチルジメトキシシラン、3-クロロプロピルトリメトキシシラン、3-メタクリロイロキシプロピルトリメトキシシラン、3-メルカプトプロピルトリメトキシシラン等の密着促進剤;2,2-チオビス4-メチル-6-t-ブチルフェノール、2,6-ジ-t-ブチルフェノール等の酸化防止剤;2-3-t-ブチル-5-メチル-2-ヒドロキシフェニル-5-クロロベンゾトリアゾール、アルコキシベンゾフェノン類等の紫外線吸収剤;ポリアクリル酸ナトリウム等の凝集防止剤、マロン酸、アジピン酸、イタコン酸、シトラコン酸、フマル酸、メサコン酸等の残渣改善剤等を挙げることができる。-溶媒-本発明の着色組成物は、通常、溶媒を配合して液状組成物として調製される。本発明における溶媒としては、着色組成物を構成する上記A~C成分や任意的に加えられる他の成分を分散又は溶解し、かつこれらの成分と反応せず、適度の揮発性を有するものである限り、適宜に選択して使用することができる。このような溶媒としては、例えば、プロピレングリコールモノメチルエーテル、プロピレングリコールモノエチルエーテル等のポリアルキレングリコールモノアルキルエーテル類;プロピレングリコールモノメチルエーテルアセテート、3-メトキシブチルアセテート等のポリアルキレングリコールモノアルキルエーテルアセテート類;メチルエチルケトン、メチルn-アミルケトン、シクロヘキサノン等のケトン類;プロピレングリコールジアセテート、1,3-ブチレングリコールジアセテート、1,6-ヘキサンジオールジアセテート等のジアセテート類;乳酸メチル、乳酸エチル等の乳酸アルキルエステル類;3-メトキシプロピオン酸メチル、3-メトキシプロピオン酸エチル、3-エトキシプロピオン酸メチル、3-エトキシプロピオン酸エチル等のアルコキシカルボン酸エステル類;酢酸エチル、酢酸ブチル、酢酸シクロヘキシル等のシクロアルキルエステル類等を挙げることができる。本発明において、溶媒は、単独で又はまたは2種以上を混合して使用することができる。本発明における溶媒の含有量は、得られる着色組成物の塗布性、安定性等の観点から、当該組成物の溶媒を除いた各成分の合計濃度が、通常、5~50質量となる量であり、10~40質量となる量が好ましい。カラーフィルタ及びその製造方法本発明のカラーフィルタは、本発明の着色組成物から形成された緑色画素を備えるものである。カラーフィルタを製造する方法としては、第一に次の方法が挙げられる。まず、基板の表面上に、必要に応じて、画素を形成する部分を区画するように遮光層ブラックマトリックスを形成する。次いで、この基板上に、例えば、本発明の着色感放射線性組成物の液状組成物を塗布したのち、プレベークを行って溶剤を蒸発させ、塗膜を形成する。次いで、この塗膜にフォトマスクを介して露光したのち、アルカリ現像液を用いて現像して、塗膜の未露光部を溶解除去する。その後、ポストベークすることにより、緑色の画素パターンが所定の配列で配置された画素アレイを形成する。次いで、赤色又は青色の各着色感放射線性組成物の液状組成物を用い、上記と同様にして、各液状組成物の塗布、プレベーク、露光、現像及びポストベークを行って、赤色の画素アレイ及び青色の画素アレイを同一基板上に順次形成する。これにより、赤色、緑色及び青色の三原色の画素アレイが基板上に配置されたカラーフィルタが得られる。但し、本発明においては、各色の画素を形成する順序は、上記のものに限定されない。また、ブラックマトリックスは、スパッタや蒸着により成膜したクロム等の金属薄膜を、フォトリソグラフィー法を利用して所望のパターンとすることにより形成することができるが、黒色の着色感放射線性組成物を用いて、上記画素の形成の場合と同様にして形成することもできる。カラーフィルタを形成する際に使用される基板としては、例えば、ガラス、シリコン、ポリカーボネート、ポリエステル、芳香族ポリアミド、ポリアミドイミド、ポリイミド等を挙げることができる。また、これらの基板には、所望により、シランカップリング剤等による薬品処理、プラズマ処理、イオンプレーティング、スパッタリング、気相反応法、真空蒸着等の適宜の前処理を施しておくこともできる。着色感放射線性組成物の液状組成物を基板に塗布する際には、スプレー法、ロールコート法、回転塗布法スピンコート法、スリットダイ塗布法、バー塗布法等の適宜の塗布法を採用することができる。プレベークは、通常、減圧乾燥と加熱乾燥を組み合わせて行われる。減圧乾燥は、通常50~200Passに到達するまで行う。また、加熱乾燥の条件は、通常70~110°Cで1~10分程度である。塗布厚さは、乾燥後の膜厚として、通常、0.1~10μm、好ましくは0.2~8.0μm、特に好ましくは0.2~6.0μmである。画素及び/又はブラックマトリックスを形成する際に使用される放射線の光源としては、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、YAGレーザー、XeClエキシマーレーザー、窒素レーザー等のレーザー光源等を挙げることができるが、波長が190~450nmの範囲にある放射線が好ましい。放射線の露光量は、一般的には10~10,000J/m2が好ましい。また、上記アルカリ現像液としては、例えば、炭酸ナトリウム、水酸化ナトリウム、水酸化カリウム、テトラメチルアンモニウムハイドロオキサイド、コリン、1,8-ジアザビシクロ-[5.4.0]-7-ウンデセン、1,5-ジアザビシクロ-[4.3.0]-5-ノネン等の水溶液が好ましい。上記アルカリ現像液には、例えばメタノール、エタノール等の水溶性有機溶剤や界面活性剤等を適量添加することもできる。なお、アルカリ現像後は、通常、水洗する。現像処理法としては、シャワー現像法、スプレー現像法、ディップ浸漬現像法、パドル液盛り現像法等を適用することができる。現像条件は、常温で5~300秒が好ましい。ポストベークの条件は、通常180~280°Cで10~60分程度である。このようにして形成された画素の膜厚は、通常0.5~5.0μm、好ましくは1.0~3.0μmである。また、カラーフィルタを製造する第二の方法として、特開平7-318723号公報、特開2000-310706号公報等に開示されている、インクジェット方式により各色の画素を得る方法も知られている。この方法においては、まず、基板の表面上に、遮光機能も兼ねた隔壁を形成する。次いで、形成された隔壁内に、例えば、特定黄色染料を含む緑色の着色組成物の液状組成物を、インクジェット装置により吐出したのち、プレベークを行って溶媒を蒸発させる。次いで、この塗膜を必要に応じて露光したのち、ポストベークすることにより硬化させ、緑色の画素パターンを形成する。次いで、赤色又は青色の各着色組成物の液状組成物を用い、上記と同様にして、赤色の画素パターンおよび青色の画素パターンを同一基板上に順次形成する。これにより、赤色、緑色および青色の三原色の画素パターンが基板上に配置されたカラーフィルタが得られる。但し、本発明においては、各色の画素を形成する順序は、上記のものに限定されない。なお、上記隔壁は、遮光機能のみならず、区画内に吐出された各色の着色組成物が混色しないための機能も果たしているため、上記した第一の方法で使用されるブラックマトリックスに比べ、膜厚が厚い。したがって、隔壁は、通常、黒色感放射線性組成物を用いて形成される。カラーフィルタを形成する際に使用される基板や放射線の光源、また、プレベークやポストベークの方法や条件は、上記した第一の方法と同様である。このようにして、インクジェット方式により形成された画素の膜厚は、隔壁の高さと同程度である。このようにして得られる本発明のカラーフィルタは、諸特性に優れるため、カラー液晶表素子、カラー撮像管素子、有機EL表示素子等に極めて有用である。カラー液晶表示素子本発明のカラー液晶表示素子は、本発明のカラーフィルタを具備するものである。本発明のカラー液晶表示素子は、適宜の構造をとることができる。例えば、カラーフィルタを、薄膜トランジスターTFTが配置された駆動用基板とは別の基板上に形成して、駆動用基板とカラーフィルタを形成した基板とが、液晶層を介して対向した構造をとることができ、さらに薄膜トランジスターTFTが配置された駆動用基板の表面上にカラーフィルタを形成した基板と、ITO錫をドープした酸化インジュウム電極を形成した基板とが、液晶層を介して対向した構造をとることもできる。後者の構造は、開口率を格段に向上させることができ、明るく高精細な液晶表示素子が得られるという利点を有する。本発明のカラー液晶表示素子は、冷陰極蛍光管CCFL:ColdCathodeFluorescentLampの他、白色LEDを光源とするバックライトユニットを具備することができる。白色LEDとしては、例えば、独立したスペクトルを有する赤色LEDと緑色LEDと青色LEDを用いて白色光を得る白色LED、赤色LEDと緑色LEDと青色LEDを組み合わせて混色により白色光を得る白色LED、青色LEDと赤色LEDと緑色蛍光体を組み合わせて混色により白色光を得る白色LED、青色LEDと赤色発光蛍光体と緑色発光蛍光体を組み合わせて混色により白色光を得る白色LED、青色LEDとYAG系蛍光体の混色により白色光を得る白色LED、青色LEDと橙色発光蛍光体と緑色発光蛍光体を組み合わせて混色により白色光を得る白色LED、紫外線LEDと赤色発光蛍光体と緑色発光蛍光体と青色発光蛍光体を組み合わせて混色により白色光を得る白色LED等を挙げることができる。本発明のカラー液晶表示素子には、TNTwistedNematic型、STNSuperTwistedNematic型、IPSIn-PlanesSwitching型、VAVerticalAlignment型、OCBOpticallyCompensatedBirefringence型等の適宜の液晶モードが適用できる。以下、実施例を挙げて、本発明の実施の形態をさらに具体的に説明する。但し、本発明は、下記実施例に限定されるものではない。<特定黄色染料の合成>合成例1アゾ色素中間体aの合成スルファニル酸37.0質量部を水150質量部、および濃塩酸32質量部と共に十分撹拌した後、4N亜硝酸ナトリウム25質量部を用いて5~10°Cでジアゾ化し、次いで1-エチル-1,2-ジヒドロ-6-ヒドロキシ-4-メチル-2-オキソ-3-ピリジンカルボニトリル42質量部に水370質量部を加え、さらに2N水酸化ナトリウムでpH8に調製した溶液をカップリング成分中に10°C以下の温度に保持して添加した。水酸化ナトリウムでpH5.0に調整してカップリング反応を完結させ、反応終了後塩化ナトリウム100質量部を用いて塩析させ、析出した生成物を濾別し、乾燥させてアゾ色素中間体aを60.4質量部スルファニル酸に対して78モル得た。スルホン酸塩化物bの合成アゾ色素中間体a35質量部をジメチルホルムアミド15.6質量部、およびアセトニトリル215.5質量部の混合溶媒中、氷冷下撹拌して懸濁させている中に、塩化チオニルを滴下した。しばらくしたら40°Cに昇温し、さらに4時間撹拌した。その後、懸濁液を525質量部の水へ撹拌しながら注ぎ込み、さらに10分間撹拌した。生じた沈殿物を濾取し、60°Cで数時間真空乾燥することによりスルホン酸塩化物bを29.2質量部アゾ色素中間体に対して80モル得た。特定黄色染料の合成スルホン酸塩化物b29.2質量部をクロロホルム中に氷冷下懸濁し、2-エチルヘキシルアミン14.9質量部、およびトリエチルアミン38.9質量部の混合溶液をゆっくり滴下した。室温まで昇温し、10分間撹拌した後、反応溶液を濃縮した。濃縮液をアセトン150質量部に溶解した後、1M塩酸600質量部に注ぎ込み、生じた沈殿物を濾取した。この沈殿物をメタノール400質量部に加熱還流下溶解し、ゆっくり室温まで冷却した。生じた沈殿物を濾取した後、60°Cで数時間真空乾燥することにより特定黄色染料を28.4質量部スルホン酸塩化物に対して78モル得た。<顔料分散液の調製>調製例1着色剤としてC.I.ピグメントグリーン58を15質量部、分散剤としてBYK-LPN21116ビックケミーBYK社製12.5質量部固形分濃度=40質量、溶媒としてプロピレングリコールモノメチルエーテルアセテート72.5質量部を用いて、ビーズミルにより処理して、顔料分散液A-1を調製した。調製例2着色剤としてC.I.ピグメントイエロー150を15質量部、分散剤としてBYK-LPN21116ビックケミーBYK社製12.5質量部固形分濃度=40質量、溶媒としてプロピレングリコールモノメチルエーテルアセテート72.5質量部を用いて、ビーズミルにより処理して、顔料分散液A-2を調製した。調製例3着色剤としてC.I.ピグメントグリーン36を15質量部、分散剤としてBYK-LPN21116ビックケミーBYK社製12.5質量部固形分濃度=40質量、溶媒としてプロピレングリコールモノメチルエーテルアセテート72.5質量部を用いて、ビーズミルにより処理して、顔料分散液A-3を調製した。<染料溶液の調製>調製例4着色剤として上記合成例1で得られた特定黄色染料を10質量部と、溶媒としてシクロヘキサンノン90質量部を混合し、染料溶液Aを調製した。<Bバインダー樹脂の合成>合成例2冷却管と攪拌機を備えたフラスコに、プロピレングリコールモノメチルエーテルアセテート100質量部を仕込んで窒素置換した。80°Cに加熱して、同温度で、プロピレングリコールモノメチルエーテルアセテート100質量部、メタクリル酸20質量部、スチレン15質量部、ブチルメタクリレート25質量部、2-ヒドロキシエチルメタクリレート15質量部、N-フェニルマレイミド25質量部、及び2,2’-アゾビス2,4-ジメチルバレロニトリル6質量部の混合溶液を1時間かけて滴下し、この温度を保持して2時間重合した。その後、反応溶液の温度を100°Cに昇温させ、さらに1時間重合することにより、バインダー樹脂溶液固形分濃度=33質量を得た。得られたバインダー樹脂は、Mw=10,500、Mn=5,500であった。このバインダー樹脂をバインダー樹脂B1とする。合成例3冷却管と攪拌機を備えたフラスコに、プロピレングリコールモノメチルエーテルアセテート100質量部を仕込んで窒素置換した。80°Cに加熱して、同温度で、プロピレングリコールモノメチルエーテルアセテート100質量部、メタクリル酸16質量部、スチレン15質量部、ブチルメタクリレート29質量部、2-ヒドロキシエチルメタクリレート15質量部、N-フェニルマレイミド25質量部、及び2,2’-アゾビス2,4-ジメチルバレロニトリル6質量部の混合溶液を1時間かけて滴下し、この温度を保持して2時間重合した。その後、反応溶液の温度を100°Cに昇温させ、さらに1時間重合することにより、バインダー樹脂溶液固形分濃度=33質量を得た。得られたバインダー樹脂は、Mw=10,300、Mn=5,200であった。このバインダー樹脂をバインダー樹脂B2とする。合成例4冷却管と攪拌機を備えたフラスコに、プロピレングリコールモノメチルエーテルアセテート100質量部を仕込んで窒素置換した。80°Cに加熱して、同温度で、シクロヘキサノン100質量部、メタクリル酸40質量部、スチレン15質量部、ブチルメタクリレート10質量部、2-ヒドロキシエチルメタクリレート10質量部、N-フェニルマレイミド25質量部、及び2,2’-アゾビス2,4-ジメチルバレロニトリル6質量部の混合溶液を1時間かけて滴下し、この温度を保持して2時間重合した。その後、反応溶液の温度を100°Cに昇温させ、さらに1時間重合することにより、バインダー樹脂溶液固形分濃度=33質量を得た。得られたバインダー樹脂は、Mw=11,000、Mn=5,600であった。このバインダー樹脂をバインダー樹脂B3とする。合成例5冷却管と攪拌機を備えたフラスコに、プロピレングリコールモノメチルエーテルアセテート100質量部を仕込んで窒素置換した。80°Cに加熱して、同温度で、シクロヘキサノン100質量部、メタクリル酸46質量部、スチレン15質量部、ブチルメタクリレート4質量部、2-ヒドロキシエチルメタクリレート10質量部、N-フェニルマレイミド25質量部、及び2,2-アゾビス2,4-ジメチルバレロニトリル6質量部の混合溶液を1時間かけて滴下し、この温度を保持して2時間重合した。その後、反応溶液の温度を100°Cに昇温させ、さらに1時間重合することにより、バインダー樹脂溶液固形分濃度=33質量を得た。得られたバインダー樹脂は、Mw=10,000、Mn=5,100であった。このバインダー樹脂をバインダー樹脂B4とする。合成例6冷却管と攪拌機を備えたフラスコに、プロピレングリコールモノメチルエーテルアセテート100質量部を仕込んで窒素置換した。80°Cに加熱して、同温度で、プロピレングリコールモノメチルエーテルアセテート100質量部、メタクリル酸12質量部、スチレン15質量部、ブチルメタクリレート33質量部、2-ヒドロキシエチルメタクリレート15質量部、N-フェニルマレイミド25質量部、及び2,2’-アゾビス2,4-ジメチルバレロニトリル6質量部の混合溶液を1時間かけて滴下し、この温度を保持して2時間重合した。その後、反応溶液の温度を100°Cに昇温させ、さらに1時間重合することにより、バインダー樹脂溶液固形分濃度=33質量を得た。得られたバインダー樹脂は、Mw=10,700、Mn=5,500であった。このバインダー樹脂をバインダー樹脂B5とする。<Bバインダー樹脂の酸価の測定>上記各合成例で得たバインダー樹脂の酸価を下記の要領で測定した。表1に測定結果を示す。バインダー樹脂溶液0.5gを1mgの単位まで精密に秤量し、硝子容器に取り分けた。シクロヘキサノンにより50mLに希釈した後、フェノールフタレインを添加し、0.1Nエタノール性水酸化カリウム水溶液で滴定を行い、ピンク色に着色した点を終点とした。同様に空試験を行なった。バインダー樹脂と空試験の0.1Nエタノール性水酸化カリウム水溶液滴下量から酸価単位:mgKOH/gを算出した。<着色感放射線性組成物の調製>調製例5顔料分散液A-132.7質量部、上記調製例4で得られた染料溶液Aを21.0質量部、バインダー樹脂としてバインダー樹脂B1溶液12.2質量部、多官能性単量体としてジペンタエリスリトールヘキサアクリレート6.0質量部、光重合開始剤として2-ベンジル-2-ジメチルアミノ-1-4-モルフォリノフェニルブタン-1-オンチバスペシャルティーケミカルズ社製、商品名IRGACURE3691.3質量部、及び溶剤としてプロピレングリコールモノメチルエーテルアセテートを混合して、固形分濃度20質量の着色組成物CR1を調製した。調製例6バインダー樹脂B1に代えてバインダー樹脂B2を用いた以外は、実施例1と同様にして、固形分濃度20質量の着色組成物CR2を調製した。調製例7バインダー樹脂B1に代えてバインダー樹脂B3を用いた以外は、実施例1と同様にして、固形分濃度20質量の着色組成物CR3を調製した。調製例8バインダー樹脂B1に代えてバインダー樹脂B4を用いた以外は、実施例1と同様にして、固形分濃度20質量の着色組成物CR4を調製した。比較調製例1顔料分散液A-128.0質量部、顔料分散液A-218.7質量部、バインダー樹脂としてバインダー樹脂B1溶液11.4質量部、多官能性単量体としてジペンタエリスリトールヘキサアクリレート5.6質量部、光重合開始剤として2-ベンジル-2-ジメチルアミノ-1-4-モルフォリノフェニルブタン-1-オンチバスペシャルティーケミカルズ社製、商品名IRGACURE3691.3質量部、及び溶剤としてプロピレングリコールモノメチルエーテルアセテートを混合して、固形分濃度20質量の着色組成物CR5を調製した。比較調製例2顔料分散液A-331.7質量部、上記調製例4で得られた染料溶液Aを22.4質量部、バインダー樹脂としてバインダー樹脂B1溶液12.2質量部、多官能性単量体としてジペンタエリスリトールヘキサアクリレート6.8質量部、光重合開始剤として2-ベンジル-2-ジメチルアミノ-1-4-モルフォリノフェニルブタン-1-オンチバスペシャルティーケミカルズ社製、商品名IRGACURE3691.3質量部、及び溶剤としてプロピレングリコールモノメチルエーテルアセテートを混合して、固形分濃度20質量の着色組成物CR6を調製した。比較調製例3バインダー樹脂B1に代えてバインダー樹脂B5を用いた以外は、実施例1と同様にして、固形分濃度20質量の着色組成物CR7を調製した。実施例1着色組成物CR1を、ガラス基板上に、スピンコーターを用いて塗布した後、80°Cのホットプレートで10分間プレベークを行って塗膜を形成した。スピンコーターの回転数を変えて同様の操作により、膜厚の異なる3枚の塗膜を形成した。次いで、これらの基板を室温に冷却したのち、高圧水銀ランプを用い、フォトマスクを介さずに、各塗膜に365nm、405nm及び436nmの各波長を含む放射線を2,000J/m2の露光量で露光した。その後、これらの基板に対して、23°Cの0.04質量水酸化カリウム水溶液からなる現像液を現像圧1kgf/cm2ノズル径1mmで吐出することにより、90秒間シャワー現像を行った。その後、この基板を超純水で洗浄し、風乾した後、更に230°Cのクリーンオーブン内で30分間ポストベークを行うことにより、評価用硬化膜を形成した。得られた3枚の硬化膜について、カラーアナライザー大塚電子株製MCPD2000を用い、C光源、2度視野にて、CIE表色系における色度座標値x,yを測定した。また、得られた硬化膜の膜厚を、KLA-Tencor製アルファステップIQを用いて測定した。測定結果より、色度座標値y=0.590での色度座標値x、刺激値Yおよび膜厚を求めた。評価結果を表1に示す。刺激値Yが大きいほど光透過率輝度が高く、膜厚が薄いほど着色力が高いことを示す。更に、硬化膜が形成された基板を2枚の偏向板で挟み、背面側から蛍光灯波長範囲380~780nmで照射しつつ前面側の偏向板を回転させ、輝度計LS-100ミノルタ株製により透過する光強度の最大値と最小値を測定した。そして、各々の硬化膜について、最大値を最小値で除した値をコントラスト比とした。測定結果より、色度座標値y=0.590でのコントラスト比を求めた。評価結果を表1に示す。実施例2~4及び比較例1~3着色組成物CR1に代えてそれぞれ着色組成物CR2~CR7を用いた以外は、実施例1と同様にして評価を行った。評価結果を表2に示す。表7において、G58とはC.I.ピグメントグリーン58を、G36とはC.I.ピグメントグリーン36を、Y150とはC.I.ピグメントイエロー150を、それぞれ意味する。"